(57)【要約】【課題】カソード電極の劣化、損傷を低減できる膜電極接合体およびその製造方法を提供すること。【解決手段】電解質膜５と、電解質膜５の厚み方向一方面に形成されたアノード電極６、および厚み方向他方面に形成されたカソード電極７とを備える膜電極接合体２において、アノード電極６に、密度が高いアノード側密部分６Ａと密度が低いアノード側粗部分６Ｂとを形成し、また、カソード電極７に、密度が高いカソード側密部分７Ａと密度が低いカソード側粗部分７Ｂとを形成する。また、電解質膜５の厚み方向一方面にアノード電極６を形成し、厚み方向他方面にカソード電極７を形成した後、アノード電極６およびカソード電極７の表面に金属布１０を配置し、その金属布１０を介して、アノード電極６およびカソード電極７が形成された電解質膜５を、その厚み方向に加圧することによって、膜電極接合体２を製造する。【選択図】図３
2015060741.tif 000002
【特許請求の範囲】
【請求項１】
燃料電池に備えられる膜電極接合体であって、
電解質膜と、
前記電解質膜の少なくとも厚み方向一方側の面に形成された触媒層とを備え、
前記触媒層は、密度が高い密部分と、密度が低い粗部分とを備える
ことを特徴とする、膜電極接合体。
【請求項２】
前記密部分と前記粗部分とが、前記触媒層の全体にわたって、所定パターンとして形成されていることを特徴とする、請求項１に記載の膜電極接合体。
【請求項３】
電解質膜を準備する工程と、
前記電解質膜の少なくとも厚み方向一方側の面に、触媒層を形成する工程と、
前記触媒層の表面に網状板を配置し、前記網状板を介して、前記触媒層が形成された前記電解質膜を、前記電解質膜の厚み方向に加圧する工程と
を含むことを特徴とする、膜電極接合体の製造方法。
【発明の詳細な説明】
【技術分野】
【０００１】
本発明は、膜電極接合体およびその製造方法に関し、具体的には、燃料電池に備えられる膜電極接合体およびその製造方法に関する。
【背景技術】
【０００２】
従来、燃料電池として、燃料が供給されるアノードと、空気が供給されるカソードとが、固体高分子膜からなる電解質層を挟んで対向配置されている固体高分子形燃料電池が知られている。
【０００３】
また、燃料電池に採用される電極として、電解質膜と、電解質膜の一方の面に接合されたアノード電極（燃料側の電極層）と、電解質膜の他方の面に接合されたカソード電極（空気側の電極層）とを備える膜電極接合体（Membrane Electrode Assembly：ＭＥＡ）が知られている。
【０００４】
膜電極接合体は、１つの発電単位（単セル）として形成されており、複数の膜電極接合体がセパレータを介して積層されることにより、膜電極接合体を積み重ねたスタック構造の燃料電池が組み立てられる。
【０００５】
このような膜電極接合体の製造方法としては、例えば、アニオン成分（例えば、水酸化物イオンなど）が移動可能な電解質膜を準備し、その電解質膜の厚み方向一方側の面に、アノード電極を形成するとともに、電解質膜の厚み方向他方側の面に、カソード電極を形成し、その後、それら電極が形成された電解質膜を、電解質膜の厚み方向に加圧し、さらに、電極を被覆するように拡散層を積層する方法が、提案されている（例えば、特許文献１参照。）。
【先行技術文献】
【特許文献】
【０００６】
【特許文献１】特開２０１０−２３８４４５号公報
【発明の概要】
【発明が解決しようとする課題】
【０００７】
一方、燃料電池では、アノード側に供給された燃料が、アノードにおいて反応することなく電解質層を透過し、カソード側に漏出する場合がある（クロスリーク現象）。
【０００８】
このような場合、カソード側に漏出した燃料によって、カソード電極に劣化、損傷などを生じる場合がある。
【０００９】
そこで、本発明の目的は、カソード電極の劣化、損傷を低減できる膜電極接合体およびその製造方法を提供することにある。
【課題を解決するための手段】
【００１０】
上記目的を達成するため、本発明の膜電極接合体は、燃料電池に備えられる膜電極接合体であって、電解質膜と、前記電解質膜の少なくとも厚み方向一方側の面に形成された触媒層とを備え、前記触媒層は、密度が高い密部分と、密度が低い粗部分とを備えることを特徴としている。
【００１１】
このような膜電極接合体では、触媒層に密部分と粗部分とが形成されているため、アノード側に供給された燃料が、粗部分からカソード側に漏出する場合にも、密部分においては燃料の漏出を抑制することができる。
【００１２】
そのため、このような膜電極接合体によれば、漏出燃料によるカソード電極の劣化、損傷などを低減することができる。
【００１３】
また、本発明の膜電極接合体では、前記密部分と前記粗部分とが、前記触媒層の全体にわたって、所定パターンとして形成されていることが好適である。
【００１４】
このような膜電極接合体では、密部分と粗部分とが触媒層の全体にわたって所定パターンとして形成されるため、より効果的に燃料の漏出を抑制することができる。そのため、このような膜電極接合体によれば、漏出燃料によるカソード電極の劣化、損傷などを、カソード電極の全体にわたって低減することができる。
【００１５】
また、本発明の膜電極接合体の製造方法は、電解質膜を準備する工程と、前記電解質膜の少なくとも厚み方向一方側の面に、触媒層を形成する工程と、前記触媒層の表面に網状板を配置し、前記網状板を介して、前記触媒層が形成された前記電解質膜を、前記電解質膜の厚み方向に加圧する工程とを含むことを特徴としている。
【００１６】
このような膜電極接合体の製造方法では、触媒層の表面に網状板を配置して、その網状板を介して、触媒層が形成された電解質膜を加圧するため、触媒層に密部分と粗部分とを簡易に形成することができる。
【００１７】
すなわち、このような膜電極接合体の製造方法によれば、触媒層に密部分と粗部分とが形成されており、漏出された燃料によるカソード電極の劣化、損傷などを低減できる膜電極接合体を、簡易に製造することができる。
【発明の効果】
【００１８】
本発明の膜電極接合体によれば、漏出された燃料によるカソード電極の劣化、損傷などを低減することができる。
【００１９】
また、本発明の膜電極接合体の製造方法によれば、漏出された燃料によるカソード電極の劣化、損傷などを低減できる膜電極接合体を、簡易に製造することができる。
【図面の簡単な説明】
【００２０】
【図１】図１は、本発明の一実施形態に係る燃料電池を示す概略構成図である。
【図２】図２は、図１に示す触媒層のパターンを示す平面図であって、図２Ａは、密部分および粗部分が格子パターンとして形成されている形態を示し、図２Ｂは、密部分および粗部分がドットパターンとして形成されている形態を示し、図２Ｃは、密部分および粗部分がスリットパターンとして形成されている形態を示す。
【図３】図３は、図１に示す膜電極接合体の製造工程を示す工程図であって、図３Ａは、電解質膜に触媒インクをスプレーする工程、図３Ｂは、触媒インクを乾燥させて、触媒層を形成する工程、図３Ｃは、触媒層が形成された電解質膜を、金属布を介して加圧する工程、図３Ｄは、触媒層に、密部分および粗部分を形成する工程、図３Ｅは、触媒層を被覆するように電解質膜に拡散層を積層して、加圧する工程を示す。
【発明を実施するための形態】
【００２１】
１．燃料電池
図１において、燃料電池１は、液体または気体の燃料成分、好ましくは、液体の燃料成分が直接供給されるアニオン交換型燃料電池である。
【００２２】
燃料電池１に供給される燃料成分としては、例えば、メタノール、ジメチルエーテル、ヒドラジン（水加ヒドラジン、無水ヒドラジンなどを含む）などが挙げられる。
【００２３】
燃料成分として、好ましくは、ヒドラジンが挙げられる。また、燃料成分としてヒドラジンが用いられる場合、電池性能の向上を図る観点から、好ましくは、添加剤（例えば、水酸化カリウムなどのアルカリ金属水酸化物など）が、適宜の割合で添加される。
【００２４】
燃料電池１は、膜電極接合体２、膜電極接合体２の一方側（アノード側）に配置された燃料供給部材３、および、膜電極接合体２の他方側（カソード側）に配置された空気供給部材４を有する燃料電池セル（単位セル）が、複数積層されたスタック構造に形成されている。なお、図１では、複数の単位セルのうち１つだけを燃料電池１として表し、その他の単位セルについては省略している。
【００２５】
膜電極接合体２は、電解質膜５、電解質膜５の厚み方向一方側の面（以下、単に一方面と記載する。）に形成される触媒層の一例としてのアノード電極６、電解質膜５の厚み方向他方側の面（以下、単に他方面と記載する。）に形成される触媒層の一例としてのカソード電極７、アノード電極６を被覆するアノード側拡散層８、および、カソード電極７を被覆するカソード側拡散層９を備えている。
【００２６】
電解質膜５は、アニオン交換型の高分子電解質膜（アニオン交換膜）、または、カチオン交換型の高分子電解質膜（カチオン交換膜）、から形成されている。好ましくは、アニオン交換膜を用いて形成されている。
【００２７】
アニオン交換膜としては、アニオン成分（例えば、水酸化物イオン（ＯＨ−）など）が移動可能な媒体であれば、特に限定されず、例えば、４級アンモニウム基、ピリジニウム基などのアニオン交換基を有する固体高分子膜（アニオン交換樹脂）が挙げられる。
【００２８】
アニオン交換膜を形成する固体高分子としては、例えば、ポリスチレンおよびその変性体などの炭化水素系の固体高分子膜などが挙げられる。また、アニオン交換膜を形成する固体高分子のガラス転移温度（Ｔｇ）は、例えば、８０〜２００℃、好ましくは、１００〜２００℃である。
【００２９】
また、アニオン交換膜を形成する固体高分子は、その分子構造において、架橋構造を有していてもよい。
【００３０】
また、アニオン交換膜は、市販品として入手可能であり、例えば、セレミオン（旭硝子社製）、ネオセプタ（アストム社製）などが挙げられる。
【００３１】
アノード電極６は、例えば、触媒を担持した触媒担体により形成されている。また、触媒担体を用いずに、触媒を、直接、アノード電極６として形成してもよい。
【００３２】
触媒としては、特に制限されず、例えば、白金族元素（ルテニウム（Ｒｕ）、ロジウム（Ｒｈ）、パラジウム（Ｐｄ）、オスミウム（Ｏｓ）、イリジウム（Ｉｒ）、白金（Ｐｔ））、鉄族元素（鉄（Ｆｅ）、コバルト（Ｃｏ）、ニッケル（Ｎｉ））などの周期表第８〜１０（ＶIII）族元素や、例えば、銅（Ｃｕ）、銀（Ａｇ）、金（Ａｕ）などの周期表第１１（ＩＢ）族元素などが挙げられる。これらのうち、好ましくは、ニッケルが挙げられる。また、これらは、単独使用または２種以上併用することができる。
【００３３】
触媒担体としては、例えば、カーボンなどの多孔質物質が挙げられる。
【００３４】
また、アノード電極６は、密度が高い密部分としてのアノード側密部分（凹部）６Ａと、アノード側密部分６Ａよりも密度が低い粗部分としてのアノード側粗部分（凸部）６Ｂとを備えている。
【００３５】
具体的には、アノード電極６は、例えば、後述する方法で加圧され、圧縮されるが、その圧力条件を、部分的に異なる条件にすることにより、比較的高い圧力で圧縮されるアノード側密部分６Ａと、比較的低い圧力で圧縮されたアノード側粗部分６Ｂとが、形成される。
【００３６】
また、アノード側密部分６Ａおよびアノード側粗部分６Ｂは、好ましくは、所定パターンとして、アノード電極６の全体にわたって形成されている。具体的には、アノード側密部分６Ａおよびアノード側粗部分６Ｂは、例えば、図２Ａに示されるように、格子パターン（図２Ａでは、アノード側密部分６Ａが枠部分、アノード側粗部分６Ｂが孔部分として示されている。）として形成される。
【００３７】
なお、アノード側密部分６Ａおよびアノード側粗部分６Ｂは、上記に限定されず、例えば、図２Ｂに示されるドットパターン（図２Ｂでは、アノード側密部分６Ａが枠部分、アノード側粗部分６Ｂが孔部分として示されている。）、図２Ｃに示されるようなスリットパターン（図２Ｃでは、アノード側密部分６Ａが枠部分、アノード側粗部分６Ｂがスリット部分として示されている。）などとして形成されていてもよい。また、図示しないが、図２に示すパターンの逆パターンとして形成されていてもよい。
【００３８】
アノード電極６のアノード側密部分６Ａの密度は、例えば、０．７６ｇ／ｃｍ３以上、好ましくは、０．８０ｇ／ｃｍ３以上であり、例えば、０．８８ｇ／ｃｍ３以下、好ましくは、０．８４ｇ／ｃｍ３以下である。また、アノード側密部分６Ａの厚みは、例えば、２０μｍ以上、好ましくは、３０μｍ以上であり、例えば、５０μｍ以下、好ましくは、４０μｍ以下である。
【００３９】
また、アノード電極６のアノード側粗部分６Ｂの密度は、アノード側密部分６Ａより低く、例えば、０．４６ｇ／ｃｍ３以上であり、例えば、０．４８ｇ／ｃｍ３以下である。また、アノード側粗部分６Ｂの厚みは、例えば、５５μｍ以上であり、例えば、６５μｍ以下である。
【００４０】
また、アノード電極６のアノード側密部分６Ａとアノード側粗部分６Ｂとの密度の差は、例えば、０．２８ｇ／ｃｍ３以上、好ましくは、０．３０ｇ／ｃｍ３以上であり、例えば、０．４２ｇ／ｃｍ３以下、好ましくは、０．４０ｇ／ｃｍ３以下である。また、アノード側密部分６Ａとアノード側粗部分６Ｂとの厚みの差は、例えば、１５μｍ以上、好ましくは、２５μｍ以上であり、例えば、３５μｍ以下、好ましくは、３０μｍ以下である。
【００４１】
カソード電極７は、例えば、アノード電極６と同様に、触媒を担持した触媒担体により形成されている。
【００４２】
また、カソード電極７は、例えば、錯体形成有機化合物および／または導電性高分子とカーボンとからなる複合体（以下、この複合体を「カーボンコンポジット」という。）に、遷移金属が担持されている材料により形成されてもよい。
【００４３】
遷移金属としては、例えば、スカンジウム（Ｓｃ）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、パラジウム（Ｐｄ）、銀（Ａｇ）、ランタン（Ｌａ）、ハフニウム（Ｈｆ）、タンタル（Ｔａ）、タングステン（Ｗ）、レニウム（Ｒｅ）、オスミウム（Ｏｓ）、イリジウム（Ｉｒ）、白金（Ｐｔ）、金（Ａｕ）などが挙げられる。これらのうち、好ましくは、銀、コバルトが挙げられる。また、これらは、単独使用または２種以上併用することができる。
【００４４】
錯体形成有機化合物は、金属原子に配位することによって、当該金属原子と錯体を形成する有機化合物であって、例えば、ピロール、ポルフィリン、テトラメトキシフェニルポルフィリン、ジベンゾテトラアザアヌレン、フタロシアニン、コリン、クロリン、フェナントロリン、サルコミンなどの錯体形成有機化合物またはこれらの重合体が挙げられる。これらのうち、好ましくは、ピロールの重合体であるポリピロール、フェナントロリン、サルコミンが挙げられる。また、これらは、単独使用または２種以上併用することができる。
【００４５】
導電性高分子としては、上記錯体形成有機化合物と重複する化合物もあるが、例えば、ポリアニリン、ポリピロール、ポリチオフェン、ポリアセチレン、ポリビニルカルバゾール、ポリトリフェニルアミン、ポリピリジン、ポリピリミジン、ポリキノキサリン、ポリフェニルキノキサリン、ポリイソチアナフテン、ポリピリジンジイル、ポリチエニレン、ポリパラフェニレン、ポリフルラン、ポリアセン、ポリフラン、ポリアズレン、ポリインドール、ポリジアミノアントラキノンなどが挙げられる。これらのうち、好ましくは、ポリピロールが挙げられる。また、これらは、単独使用または２種以上併用することができる。
【００４６】
また、カソード電極７は、上記のアノード電極６と同様に、密度が高い密部分としてのカソード側密部分（凹部）７Ａと、カソード側密部分７Ａよりも密度が低い粗部分としてのカソード側粗部分（凸部）７Ｂとを備えている。
【００４７】
具体的には、カソード電極７は、例えば、後述する方法で加圧され、圧縮されるが、その圧力条件を、部分的に異なる条件にすることにより、比較的高い圧力で圧縮されるカソード側密部分７Ａと、比較的低い圧力で圧縮されたカソード側粗部分７Ｂとが、形成される。
【００４８】
また、カソード側密部分７Ａおよびカソード側粗部分７Ｂは、好ましくは、所定パターンとして、カソード電極７の全体にわたって形成されている。具体的には、カソード側密部分７Ａおよびカソード側粗部分７Ｂは、例えば、図２Ａに示されるように、格子パターン（図２Ａでは、カソード側密部分７Ａが枠部分、カソード側粗部分７Ｂが孔部分として示されている。）として形成される。
【００４９】
なお、カソード側密部分７Ａおよびカソード側粗部分７Ｂは、上記に限定されず、例えば、図２Ｂに示されるドットパターン（図２Ｂでは、カソード側密部分７Ａが枠部分、カソード側粗部分７Ｂが孔部分として示されている。）、図２Ｃに示されるようなスリットパターン（図２Ｃでは、カソード側密部分７Ａが枠部分、カソード側粗部分７Ｂがスリット部分として示されている。）などとして形成されていてもよい。また、図示しないが、図２に示すパターンの逆パターンとして形成されていてもよい。
【００５０】
好ましくは、アノード側密部分６Ａおよびアノード側粗部分６Ｂと、カソード側密部分７Ａおよびカソード側粗部分７Ｂとは、同一のパターンとして形成される。
【００５１】
また、好ましくは、図１に示すように、アノード電極６およびカソード電極７は、アノード側密部分６Ａとカソード側密部分７Ａとが互いに対向し、かつ、アノード側粗部分６Ｂとカソード側粗部分７Ｂとが互いに対向するように、それぞれ形成される。
【００５２】
カソード電極７のカソード側密部分７Ａの密度は、例えば、０．１４ｇ／ｃｍ３以上、好ましくは、０．１５ｇ／ｃｍ３以上であり、例えば、０．１７ｇ／ｃｍ３以下、好ましくは、０．１６ｇ／ｃｍ３以下である。また、カソード側密部分７Ａの厚みは、例えば、８０μｍ以上、好ましくは、９０μｍ以上であり、例えば、１１０μｍ以下、好ましくは、１００μｍ以下である。
【００５３】
また、カソード電極７のカソード側粗部分７Ｂの密度は、カソード側密部分７Ａより低く、例えば、０．１０ｇ／ｃｍ３以上、好ましくは、０．１１ｇ／ｃｍ３以上であり、例えば、０．１３ｇ／ｃｍ３以下、好ましくは、０．１２ｇ／ｃｍ３以下である。また、カソード側粗部分７Ｂの厚みは、例えば、１００μｍ以上、好ましくは、１１５μｍ以上であり、例えば、１４０μｍ以下、好ましくは、１２５μｍ以下である。
【００５４】
また、カソード電極７のカソード側密部分７Ａとカソード側粗部分７Ｂとの密度の差は、例えば、０．０１ｇ／ｃｍ３以上、好ましくは、０．０３ｇ／ｃｍ３以上であり、例えば、０．０７ｇ／ｃｍ３以下、好ましくは、０．０５ｇ／ｃｍ３以下である。また、カソード側密部分７Ａとカソード側粗部分７Ｂとの厚みの差は、例えば、１５μｍ以上、好ましくは、２０μｍ以上であり、例えば、３５μｍ以下、好ましくは、３０μｍ以下である。
【００５５】
なお、このような膜電極接合体２の製造方法について、詳しくは後述する。
【００５６】
アノード側拡散層８としては、例えば、カーボンペーパーあるいはカーボンクロスなどが、必要によりフッ素処理されているガス透過性材料が挙げられる。また、アノード側拡散層８は、集電体としても作用する。
【００５７】
アノード側拡散層８は、市販品として入手可能であり、例えば、Ｂ−１  Ｃａｒｂｏｎ  Ｃｌｏｔｈ  Ｔｙｐｅ  Ａ  Ｎｏ  ｗｅｔ  ｐｒｏｏｆｉｎｇ（ＢＡＳＦ社製）、ＥＬＡＴ（登録商標）  ＬＴ  １４００−Ｗ（ＢＡＳＦ社製）などが挙げられる。
【００５８】
カソード側拡散層９としては、例えば、アノード側拡散層８として例示した、ガス透過性材料などが挙げられる。また、アノード側拡散層８と同様に、カソード側拡散層９も、集電体としても作用する。
【００５９】
燃料供給部材３は、ガス不透過性の導電性部材からなり、アノード電極６に液体燃料を供給する。燃料供給部材３には、その表面から凹む、例えば、葛折状などの溝が形成されている。そして、燃料供給部材３は、溝の形成された表面がアノード電極６に対向接触されている。これにより、アノード電極６の一方面と燃料供給部材３の他方面（溝の形成された表面）との間には、アノード電極６全体に燃料成分を接触させるための燃料供給路１０が形成される。
【００６０】
燃料供給路１０には、燃料成分を燃料供給部材３内に流入させるための燃料供給口１１が一端側（図１における紙面下側）に形成され、燃料成分を燃料供給部材３から排出するための燃料排出口１２が他端側（図１における紙面上側）に形成されている。
【００６１】
空気供給部材４は、ガス不透過性の導電性部材からなり、カソード電極７に空気を供給する。空気供給部材４には、その表面から凹む、例えば、葛折状などの溝が形成されている。そして、空気供給部材４は、溝の形成された表面がカソード電極７に対向接触されている。これにより、カソード電極７の他方面と空気供給部材４の一方面（溝の形成された表面）との間には、カソード電極７全体に空気を接触させるための空気供給路１３が形成される。
【００６２】
空気供給路１３には、空気を空気供給部材４内に流入させるための空気供給口１４が他端側（図１における紙面上側）に形成され、空気を空気供給部材４から排出するための空気排出口１５が一端側（図１における紙面下側）に形成されている。
２．膜電極接合体の製造方法
次に、本実施形態の膜電極接合体の製造方法について、図３を参照して説明する。
【００６３】
まず、この方法では、電解質膜５にアノード電極６およびカソード電極７を形成する。
【００６４】
アノード電極６およびカソード電極７を形成するには、まず、アノード電極６用の触媒インク、および、カソード電極７用の触媒インクを調製する。
【００６５】
アノード電極６用の触媒インクの調製には、まず、上記した触媒１００質量部に対して、電解質樹脂（アイオノマ）５〜５０質量部、および、溶媒１００〜１００００質量部を加え、攪拌することによって、アノード電極６用の触媒インクを調製する。
【００６６】
電解質樹脂（アイオノマ）としては、例えば、電解質膜５と同じアニオン導電性の樹脂が挙げられる。電解質樹脂（アイオノマ）は、予め溶媒に溶解されたものを用いてもよい。
【００６７】
溶媒としては、例えば、メタノール、エタノール、プロパノールなどの低級アルコール、水など、公知の溶媒が挙げられる。また、このときの攪拌温度は、好ましくは１０〜３０℃であり、攪拌時間は、好ましくは１〜６０分間である。
【００６８】
カソード電極７用の触媒インクは、例えば、アノード電極６用の触媒インクと同様にして、調製する。
【００６９】
また、カソード電極７用の触媒インクは、例えば、カーボンコンポジットを形成した後、このカーボンコンポジットに遷移金属を担持させて、調製してもよい。
【００７０】
具体的には、まず、カーボン１００質量部に対して１００質量部〜１０００質量部の溶媒を加え、攪拌することによって、溶媒にカーボンが分散したカーボン分散液を調製する。溶媒としては、例えば、上記した溶媒が挙げられる。また、このときの攪拌温度は、好ましくは１０℃〜３０℃であり、攪拌時間は、好ましくは１０〜６０分間である。
【００７１】
また、このとき、必要により酢酸、シュウ酸などの有機酸を添加してもよい。有機酸の添加量は、例えば、カーボン１００質量部に対して、１質量部〜５０質量部である。
【００７２】
次いで、導電性高分子および／または錯体形成有機化合物の重合体を用いる場合には、カーボン１００質量部に対して、それらの総量として、例えば１〜５０質量部、好ましくは、１０〜２０質量部の対応するモノマー（錯体形成有機化合物）をカーボン分散液に加え、攪拌する。このときの攪拌温度は、好ましくは１０〜３０℃であり、攪拌時間は、好ましくは１〜１０分間である。
【００７３】
続いて、カーボン分散液中のモノマーを重合させる。重合方法としては、例えば、化学酸化重合、電解酸化重合などの酸化重合が挙げられ、好ましくは、化学酸化重合が挙げられる。
【００７４】
化学酸化重合では、モノマーを含有したカーボン分散液に、酸化重合用触媒を加え、攪拌することによってモノマーを重合させる。酸化重合用触媒としては、例えば、過酸化水素、過酸化ベンゾイルなどの過酸化物、例えば、過マンガン酸カリウム、過マンガン酸マグネシウムなどの過マンガン酸など、公知の酸化重合用触媒が挙げられる。これらのうち、好ましくは、過酸化水素が挙げられる。また、これらは、単独使用または２種以上併用することができる。また、重合温度は、好ましくは１０〜３０℃であり、重合時間は、好ましくは１０〜９０分間である。
【００７５】
一方、錯体形成有機化合物を重合せずに用いる場合には、カーボン１００質量部に対して、例えば１〜５０質量部、好ましくは、１０〜２０質量部の低分子錯体形成有機化合物をカーボン分散液に加え、攪拌する。このときの攪拌温度は、好ましくは５０〜１００℃であり、攪拌時間は、好ましくは１０〜６０分間である。
【００７６】
その後、カーボンと導電性高分子および／または錯体形成有機化合物とが分散した分散液を濾過して洗浄し、例えば、５０℃〜１００℃で真空乾燥する。これにより、カーボンコンポジットの乾燥粉末が得られる。
【００７７】
カーボンコンポジットが得られた後には、このカーボンコンポジットに遷移金属を担持させる。
【００７８】
具体的には、カーボンコンポジット１００質量部に対して、１００〜３０００質量部の溶媒を加え、攪拌する。これによって、溶媒中にカーボンコンポジットが分散したカーボンコンポジット分散液を調製する。溶媒としては、例えば、上記した溶媒が挙げられる。
【００７９】
一方、カーボンコンポジット１００質量部に対して、１〜１５０質量部の遷移金属を含む塩を、１００〜１０００質量部の溶媒に溶解させ、遷移金属溶液を調製する。
【００８０】
そして、この遷移金属溶液を、カーボンコンポジット分散液に加え、攪拌することによって、遷移金属溶液とカーボンコンポジット分散液との混合液を調製する。このときの攪拌温度は、好ましくは５０〜１００℃であり、攪拌時間は、好ましくは１０〜６０分間である。
【００８１】
続いて、調製された混合液のｐＨが１０〜１２の範囲になるまで、還元剤を含有する還元剤溶液を加え、その後、混合液を、例えば、６０〜１００℃で、１０〜６０分間放置することで、遷移金属をカーボンコンポジットに担持させ、続いて、ろ過、洗浄した後、真空乾燥することで遷移金属担持カーボンコンポジットを得る。
【００８２】
なお、還元剤溶液に含有される還元剤としては、例えば、水素化ホウ素ナトリウム、水素化ホウ素カリウム、水素化ホウ素リチウム、ヒドラジンなど、公知の還元剤が挙げられる。これらのうち、好ましくは、水素化ホウ素ナトリウムが挙げられる。
【００８３】
水素化ホウ素ナトリウムを還元剤として用いる場合には、水素化ホウ素ナトリウムを水酸化ナトリウムとともに水に溶解させた水溶液として用い、かつ、窒素雰囲気下で混合液に加える。これによって、水素化ホウ素ナトリウムと酸素との接触を防止することができるので、水素化ホウ素ナトリウムが酸素と接触することによって分解されることを防止することができる。
【００８４】
続いて、アノード電極６用の触媒インク調製と同様に、遷移金属担持カーボンコンポジットに、アイオノマおよび溶媒を加えて、攪拌することで、カソード電極７用の触媒インクを調製する。
【００８５】
次いで、図３Ａに示すように、電解質膜５の一方面にアノード電極６用の触媒インクを塗布し、電解質膜５の他方面にカソード電極７用の触媒インクを塗布する。
【００８６】
各触媒インクの塗布方法としては、例えば、スプレー法、ダイコーター法、インクジェット法など公知の塗布方法が挙げられ、好ましくは、スプレー法が挙げられる。
【００８７】
次いで、図３Ｂに示すように、塗布した各触媒インクを、例えば、１０〜４０℃で乾燥させる。これにより、アノード電極６およびカソード電極７が形成される。
【００８８】
次いで、アノード電極６にアノード側密部分６Ａおよびアノード側粗部分６Ｂを形成し、また、カソード電極７にカソード側密部分７Ａおよびカソード側粗部分７Ｂを形成し、これとともに、アノード電極６およびカソード電極７と、電解質膜５とを接合させる。
【００８９】
具体的には、例えば、まず、図３Ｃに示すように、アノード電極６の表面（電解質膜５に対する他方面）、および、カソード電極７の表面（電解質膜５に対する他方面）に、網状板としての金属布１０を配置する。
【００９０】
金属布１０とは、金属糸により織られた生地であって、例えば、メッシュ孔を有する網状（格子状）のシートとして形成されている。
【００９１】
金属布１０の厚みは、例えば、１０μｍ以上、好ましくは、２０μｍ以上であり、例えば、５０μｍ以下、好ましくは、３０μｍ以下である。
【００９２】
また、金属布１０のメッシュ幅は、例えば、１０μｍ以上、好ましくは、２０μｍ以上であり、例えば、５０μｍ以下、好ましくは、３０μｍ以下である。
【００９３】
このような金属布１０は、公知の方法により製造することができ、また、市販品として入手することもできる。
【００９４】
次いで、この方法では、上記の金属布１０を介して、アノード電極６およびカソード電極７が形成された電解質膜５を、電解質膜５の厚み方向両側から加圧する（図３Ｃ矢印参照）。
【００９５】
より具体的には、例えば、１〜５０ＭＰａ、好ましくは、２〜３０ＭＰａの圧力で、例えば、０．１〜１０分、好ましくは、０．２〜５分、加圧する。電解質膜５を加圧するには、例えば、油圧プレス機などが用いられる。
【００９６】
なお、このとき、加圧と同時に加熱してもよい（ホットプレス）。ホットプレスにより、アノード電極６およびカソード電極７と、電解質膜５とを接合させる場合には、電解質膜５のＴｇとほぼ同じ温度で加熱しながら、上記した圧力で加圧する。加熱温度は、例えば、電解質膜５のＴｇと同じ温度からＴｇよりも４０℃高い温度まで、好ましくは、電解質膜５のＴｇと同じ温度からＴｇよりも２０℃高い温度までである。
【００９７】
ホットプレスすることにより、より低い圧力で、アノード電極６およびカソード電極７を電解質膜５に接合させることができる。
【００９８】
また、このような加圧では、金属布１０の厚みが適宜選択されることによって、まず、プレス機などの加圧面が金属布１０に接触し、その後、アノード電極６およびカソード電極７における、金属布１０の金属糸に当接される部分が、加圧される。
【００９９】
また、このとき、アノード電極６およびカソード電極７において、金属布１０の金属糸に当接されない部分は、金属布１０のメッシュ孔部分から、加圧面側に向かって押し出されるとともに、プレス機により加圧される。
【０１００】
すなわち、このような加圧では、アノード電極６およびカソード電極７において、金属布１０の金属糸が当接される部分は、それらが当接されない部分（すなわち、金属布１０のメッシュ孔に対応する部分）よりも、高い圧力で加圧される。そのため、図３Ｄに示すように、金属布１０の金属糸に対応する部分には、アノード側密部分６Ａおよびカソード側密部分７Ａが形成される。一方、アノード電極６およびカソード電極７において、金属布１０の金属糸が当接されない部分（すなわち、メッシュ孔に対応する部分）は、比較的低い圧力で加圧される。そのため、メッシュ孔に対応する部分には、アノード側粗部分６Ｂおよびカソード側粗部分７Ｂが形成される。
【０１０１】
また、金属布１０が金網状（格子状）である場合、アノード側密部分６Ａおよびアノード側粗部分６Ｂと、カソード側密部分７Ａおよびカソード側粗部分７Ｂとは、それぞれ、格子状の所定パターンとして形成される（図２Ａ参照）。
【０１０２】
また、これとともに、上記の加圧によって、アノード電極６およびカソード電極７と、電解質膜５とが接合される。
【０１０３】
次いで、この方法では、金属布１０を取り外し、その後、アノード電極６を被覆するように、電解質膜５の一方面に、アノード側拡散層８を積層し、カソード電極７を被覆するように、電解質膜５の他方面に、カソード側拡散層９を積層する。
【０１０４】
アノード側拡散層８およびカソード側拡散層９を電解質膜５に積層させるには、図３Ｅに示すように、電解質膜５の両側に、アノード側拡散層８がアノード電極６を被覆し、カソード側拡散層９がカソード電極７を被覆するように、アノード側拡散層８およびカソード側拡散層９を配置して、必要により、ガスケット（図示せず）などで固定する。
【０１０５】
また、アノード側拡散層８およびカソード側拡散層９を電解質膜５に積層させるには、電解質膜５の両側に、アノード側拡散層８がアノード電極６を被覆し、カソード側拡散層９がカソード電極７を被覆するように、アノード側拡散層８およびカソード側拡散層９を配置して、電解質膜５の厚み方向両側から、例えば、０．５〜３０ＭＰａ、好ましくは、１〜２０ＭＰａの圧力で加圧してもよい（図３Ｅ矢印参照）。
【０１０６】
なお、このとき、上記したアノード電極６およびカソード電極７と電解質膜５との接合と同様に、ホットプレスしてもよい。ホットプレスにより、アノード側拡散層８およびカソード側拡散層９と、電解質膜５とを接合させる場合には、電解質膜５のＴｇとほぼ同じ温度で加熱しながら、上記した圧力で加圧する。加熱温度は、例えば、電解質膜５のＴｇと同じ温度からＴｇよりも４０℃高い温度まで、好ましくは、電解質膜５のＴｇと同じ温度からＴｇよりも２０℃高い温度までである。
【０１０７】
ホットプレスすることにより、より低い圧力で、アノード側拡散層８およびカソード側拡散層９を電解質膜５に接合させることができ、よりアノード側拡散層８およびカソード側拡散層９の破損を防止することができる。
【０１０８】
これにより、膜電極接合体２が製造される。
【０１０９】
このような膜電極接合体２の製造方法によれば、アノード電極６にアノード側密部分６Ａとアノード側粗部分６Ｂとが形成され、また、カソード側電極７にカソード側密部分７Ａとカソード側粗部分７Ｂとが形成されおり、後述するように、漏出された燃料によるカソード電極７の劣化、損傷などを低減できる膜電極接合体２を、簡易に製造することができる。
３．燃料電池による発電
図１が参照されるように、上記した膜電極接合体２を備える燃料電池１では、燃料成分が燃料供給口１１からアノード電極６に供給される。一方、空気が空気供給口１４からカソード電極７に供給される。
【０１１０】
アノード側では、液体燃料が、アノード電極６と接触しながら燃料供給路１０を通過する。一方、カソード側では、空気が、カソード電極７と接触しながら空気供給路１３を通過する。
【０１１１】
そして、各電極（アノード電極６およびカソード電極７）において電気化学反応が生じ、起電力が発生する。例えば、液体燃料がメタノールである場合には、下記式（１）〜（３）の通りとなる。
（１）  ＣＨ３ＯＨ＋６ＯＨ−→ＣＯ２＋５Ｈ２Ｏ＋６ｅ−
（アノード電極６での反応）
（２）  Ｏ２＋２Ｈ２Ｏ＋４ｅ−→４ＯＨ− 
（カソード電極７での反応）
（３）  ＣＨ３ＯＨ＋３／２Ｏ２→ＣＯ２＋２Ｈ２Ｏ      
（燃料電池１全体での反応）
すなわち、メタノールが供給されたアノード電極６では、メタノール（ＣＨ３ＯＨ）とカソード電極７での反応で生成した水酸化物イオン（ＯＨ−）とが反応して、二酸化炭素（ＣＯ２）および水（Ｈ２Ｏ）が生成するとともに、電子（ｅ−）が発生する（上記式（１）参照）。
【０１１２】
アノード電極６で発生した電子（ｅ−）は、図示しない外部回路を経由してカソード電極７に到達する。つまり、この外部回路を通過する電子（ｅ−）が、電流となる。
【０１１３】
一方、カソード電極７では、電子（ｅ−）と、外部からの供給もしくは燃料電池１での反応で生成した水（Ｈ２Ｏ）と、空気供給路１３を流れる空気中の酸素（Ｏ２）とが反応して、水酸化物イオン（ＯＨ−）が生成する（上記式（２）参照）。
【０１１４】
そして、生成した水酸化物イオン（ＯＨ−）が、電解質膜５を通過してアノード電極６に到達し、上記と同様の反応（上記式（１）参照）が生じる。
【０１１５】
このようなアノード電極６およびカソード電極７での電気化学的反応が連続的に生じることによって、燃料電池１全体として上記式（３）で表わされる反応が生じて、燃料電池１に起電力が発生する。すなわち、燃料電池１は、燃料成分を消費して発電する。
【０１１６】
また、例えば、燃料成分がヒドラジンである場合には、電気化学反応は、下記式（４）〜（６）の通りとなる。
（４）  Ｎ２Ｈ４＋４ＯＨ−→Ｎ２＋４Ｈ２Ｏ＋４ｅ− 
（アノード電極６での反応）
（５）  Ｏ２＋２Ｈ２Ｏ＋４ｅ−→４ＯＨ− 
（カソード電極７での反応）
（６）  Ｎ２Ｈ４＋Ｏ２→Ｎ２＋２Ｈ２Ｏ            
（燃料電池１全体での反応）
４．クロスリーク
上記したように、燃料電池１では、アノード側に燃料が供給されるが、その供給された燃料が、アノード電極６において反応することなく電解質膜５を透過し、カソード側に漏出する場合がある（クロスリーク現象）。
【０１１７】
このような場合、カソード側に漏出した燃料によって、カソード電極７に劣化、損傷などを生じる場合がある。
【０１１８】
具体的には、例えば、燃料成分としてヒドラジンを含む液体燃料を用い、また、液体燃料中に水酸化カリウムなどが添加される場合には、カソード側に燃料が漏出すると、その燃料とともに、水酸化カリウムがカソード側に漏出される。
【０１１９】
このような場合、水酸化カリウムに由来するカリウム塩（例えば、水酸化カリウムと二酸化炭素との反応により生成する炭酸カリウムなど）が、カソード電極７の表面などに析出し、その、カリウム塩によってカソード電極７が劣化、損傷する場合がある。
【０１２０】
また、漏出する燃料（ヒドラジンなど）によって、カソード側にＯＨラジカルなどが生じ、カソード電極７に含まれる電解質樹脂などが劣化、損傷する場合がある。
【０１２１】
そのため、例えば、アノード電極６およびカソード電極７が、全体にわたって均一に形成される従来の膜電極接合体では、そのアノード電極６の全体から燃料がクロスリークする場合があり、カソード電極７の全体が劣化、損傷する場合がある。
【０１２２】
これに対して、上記した膜電極接合体２では、アノード電極６には、密度が高いアノード側密部分６Ａと、密度が低いアノード側粗部分６Ｂとが形成されている。また、カソード側電極７には、密度が高いカソード側密部分７Ａと、密度が低いカソード側粗部分７Ｂとが形成されている。
【０１２３】
このような場合、アノード側密部分６Ａやカソード側密部分７Ａにおいては、燃料が透過し難くなっている。
【０１２４】
そのため、アノード側に供給された燃料が、アノード側粗部分６Ｂや、カソード側粗部分７Ｂにおいてカソード側に漏出する場合にも、アノード側密部分６Ａや、カソード側密部分７Ａにおいては、燃料の漏出を抑制することができる。
【０１２５】
つまり、このような膜電極接合体２によれば、アノード側粗部分６Ｂや、カソード側粗部分７Ｂにおいてカリウム塩などが析出する場合にも、アノード側密部分６Ａや、カソード側密部分７Ａにおいてはカリウム塩などの析出を抑制できる。
【０１２６】
その結果、このような膜電極接合体２によれば、漏出燃料によるカソード電極７の劣化、損傷などを低減することができる。
【０１２７】
さらに、上記した膜電極接合体２では、アノード側密部分６Ａおよびアノード側粗部分６Ｂが、アノード電極６の全体にわたって所定パターンとして均一に形成されており、また、カソード側密部分７Ａおよびカソード側粗部分７Ｂが、カソード電極７の全体にわたって所定パターンとして均一に形成されているため、燃料の漏出をカソード電極７の全体にわたって抑制することができる。
【０１２８】
とりわけ、上記の膜電極接合体２では、アノード側密部分６Ａとカソード側密部分７Ａとが互いに対向し、かつ、アノード側粗部分６Ｂとカソード側粗部分７Ｂとが互いに対向するように、それぞれ形成されている。
【０１２９】
そのため、アノード側密部分６Ａとカソード側密部分７Ａとが対向する位置において、とりわけ良好に燃料の漏出を抑制することができる。
【０１３０】
その結果、上記の膜電極接合体２によれば、漏出された燃料によるカソード電極の劣化、損傷などを、とりわけ良好に低減することができる。
５．作用効果
上記したように、膜電極接合体２によれば、漏出された燃料によるカソード電極７の劣化、損傷などを低減することができる。
【０１３１】
また、上記の膜電極接合体２の製造方法によれば、漏出された燃料によるカソード電極７の劣化、損傷などを低減できる膜電極接合体２を、簡易に製造することができる。
【０１３２】
なお、上記した実施形態では、アノード側電極６およびカソード側電極７の両方に密部分と粗部分とを形成したが、密部分および粗部分は、アノード側電極６のみ形成することができ、また。カソード側電極７のみ形成することもできる。
【０１３３】
また、上記した実施形態では、網状板として金属布１０を用いたが、網状板としては、その厚みおよびメッシュ幅などが適宜の範囲であれば、金属布１０に限定されず、例えば、金網などを用いることもできる。
【０１３４】
また、上記した実施形態では、アノード側拡散層８およびカソード側拡散層９を、ガスケットにより固定、加圧またはホットプレスにより電解質膜５に積層したが、アノード側拡散層８およびカソード側拡散層９を、加熱のみにより、電解質膜５に溶着（熱溶着）させてもよい。
【０１３５】
また、アノード側拡散層８およびカソード側拡散層９を、上記した実施形態と同様に電解質膜５の両側に配置して、膜電極接合体２を形成し、その後、複数の膜電極接合体２を積層してスタック構造を形成するときに、加圧されるようにしてもよい。
【符号の説明】
【０１３６】
２      膜電極接合体
５      電解質膜
６      アノード電極
６Ａ    アノード側密部分
６Ｂ    アノード側粗部分
７      カソード電極
７Ａ    カソード側密部分
７Ｂ    カソード側粗部分
１０    金属布
【図１】
2015060741.tif 000003
【図２】
2015060741.tif 000004
【図３】
2015060741.tif 000005